Brevet FR2570368A1 — publié le 19860321

La présente invention concerne un procédé de prétraitement de gravillons calcaires destinés à être mélangés à du ciment et des oxydes métalliques en vue de réaliser des revêtements de sol colorés, stables aux intempéries et à la lumière. L'invention a trait particulièrement à la réalisation de revê tements de sols poreux et anti-dérapants d'une grande uniformité de couleur et d'un aspect granuleux, pouvant avantageusement ser vir comme revêtements de cours, voies d'accès, parking, terrasses, allées de jardins d'agrément. etc. I1 est, en effet, indis pensable pour ces applications d'avoir à mettre en oeuvre un revêtement poreux afin qu'aucune voie d'eau n'apparaisse par temps de pluie et que le gel l'hiver ne provoque de craquèlement. On a déjà proposé de réaliser de tels revêtements en utilisant des granulés de forme variées et irrégulières solidarisés par un liant, de façon incomplète,sans obturer les insterstices ce qui permet d'assurer la porosité recherchée. L'expérience montre que dans ce type de revêtement, la matière colorante à base de pigments d'oxydes métalliques qui est généralement incorporée au ciment, lors de la mise en oeuvre, ne permet pas d'obtenir une bonne homogénéité de la couleur,la dispersion des pigments dans le liant étant insuffisante du fait de la présence des interstices non fermés qui provoquent la formation de pièges à lumière. Par ailleurs,l'ancrage des gravillons sur et dans le liant est souvent insuffisant pour obtenir une bonne résistance à l'usure du revêtement;en outre,lors de la préparation du revêtement,les conditions d'humidité du milieu ambiant ( taux d'humidité de l'air ) réagissent directement sur l'intensité de la teinte,ce qui rend très difficile l'obtention d'une couleur donnée sur une grande surface. Enfin ce genre de revêtement,du fait de son carac tère poreux est très sensible à la formation d'efflorescence provoquée par l'apparition de carbonate de chaux insoluble à la surface par réaction,après la pose, de l'eau de pluie sur la matière calcaire. Pour remèdier à ces différents inconvénients,on peut soit utiliser des gravillons colorés naturellement ce qui rend le revêtement trop onéreux pour son usage,soit ajouter différents produits synthétiques dans le liant ce qui peut provoquer une diminution de la porosité et nuire à la qualité du revêtement. Ces techniques ont' par exemple, fait l'objet des dépôts de brevets français sous le nO 2I86574 de Mr Esmieu Fournel (emploi le poudrette de caoutchouc ) et n0 2273907 de l'Etat Français ( emploi de polymère époxy ). La présente invention, afin d'obtenir une répartition régulière du colorant dans la masse et en surface du revêtement consiste à effectuer un prétraitement des agrégats , avant leur incorporation au liant par décapage dans une solution d'hexa fluorosilicate d'ammonium , de formule (NH4)2 Si F6 ,de façon provoquer à la surface des gravillons en calcaire une couche superficielle amorphe apte à accrocher l'oxyde colorant. Après ce décapage de quelques minutes à la température ambiante et un lavage à l'eau courante, les agrégats sont malaxés en bétonnière ( ou tout autre type de malaxeur ) avec les pigments colorants constitués généralement d'oxydes métalliques synthétiques de fer chrome, ete choisis suivant la couleur désirée puis sêchés. On obtient ainsi des agrégats colorés prêts à être utilisés comme matière première avec un liant, de préférence ciment blanc pour la fabrication de revetements de sol possédant les propriétés citées plus haut. L'invention présente la particularité interessante au point de vue pratique de ne pas nécessiter de mélange minutieux de la matière colorante avec le liant lors du malaxage ( l'apport du colorant provenant des agrégats ) d'une part, et d'assurer d'autre part une très bonne homogénéité de la couleur au sein du revêtement par suite de la non réaction du taux d'humidité de l'air lors de la pose du revêtement ( chaque gravillon étant enrobé de sa couche colorée protectrice ). En outre, aucun adjuvant n'étant ajouté lors de la fabrication, la caractère poreux du revêtement est intégralement conservé. L'invention est illustrée par l'exemple de réalisation,non limitatif, décrit çi-dessous et correspondant à un revêtement coloré de couleur rose pour cours d'entrée de propriété. emploi de gravillons calcaires ( non sableux ) de granulométrie 2/6 à 3/8 . Après lavage,les agrégats sont décapés dans une solution de 5% dthexafluorosilicate d'ammonium en poids^PQ4aflt 5 minutes à 200c. Pour obtenir une bonne base d'accrochage pour le colorant, la concentration d'hexafluoro silicate d'ammonium peut varier de 1 à 20 % mais le temps est à adapter dans chaque c-2s-. Après décapage, les gravillons sont lavés abondamment à l'eau courante, rincés et mélangés à de l'oxyde de fer synthétique sous forme de poudre, L'incorporation de la poudre-colorante à prévoir dans le malaxeur est de 0,4 à 1,5 Kilogramme par mê -tre cube de gravier suivant l'intensité de la teinte désirée. 2) Confection du revêtement qui doit être obligatoirement rappliqué sur une sous couche filtrante ( à base de graviers) drainée et stabilisée. Les gravillons colorés sont malaxés dans une bétonnière avec du ciment blanc et de l'eau, les proportions étant de 175 Kgs de ciment blanc et 90 litres d'eau part mêtre cube de gravillons. Comme variante au procédé, la poudre colorante peut être incor porée au ciment sec, les gravillons décapés étant alors mis dans la bétonnière et mélangés à sec au liant avant d'ajouter l'eau de gâchage. Après malaxage, le revêtement s 'étend sur le sol suivant la pratique courante avec règle de niveau et tasseaux de planéité. L'épaisseur peut varier de 5 à 10 centimêtres suivant l'usage désiré et la préparation du terrain en vue de le rendre suffi samment stable. Pour obtenir un aspect granuleux et sans trace il est nécessaire d'effectuer le compactage du revêtement à l'aide d'une batte. Après coalescence, le revêtement obtenu présente une surface de granulométrie fine et régulière, non réfléchissante, d'un aspect mat et d'une bonne porosité n'amenant pas de rétention d'eau. La couleur très homogène est non tâchante. REVENDICATIONS I) Procédé de prétraitement de gravillons calcaires rentrant ans la composition de revêtements de sol poreux et colorés à ase de ciment et d'oxydes métalliques, caractérisé par un décaage des gravillons par immersion dans une solution d 'hexafluoro- ilicate d'ammonium de façon à provoquer l'ancrage des matiéres colorantes sur la surface des dits gravillons. 2) Procédé suivant la revendication 1 caractérisé en ce que la solution d'hexafluorosilicate d'ammonium possède une concentra -ion de 1 à 20 % en poids et est appliquée par immersion sur les tavillons pendant quelques minutes à température ambiante. 3) Procédé selon la revendication 2 caractérisé en ce que près décapage et lavage les gravillons sont mélangés avec des oxydes métalliques synthétiques en poudre puis sêchés. 4) Procédé selon la revendication 3 caractérisé en ce que les tavillons enrobés de matière colorante sont malaxés avec du ciment et de l'eau, sans autre adjuvant, afin de lier les agré -;ats entre eux tout en assurant l'homogénéité de la couleur et la porosité du revêtement. 5) Revêtement de sol poreux et colorés pour terrains divers tels que cours , voies d'accès , parkings, terrasses, allées de jardins, jeux obtenu à l'aide du procédé conforme à l'une quelconque des revendications 1 à 4.